(57)【特許請求の範囲】
【請求項１】
ナフテン酸による腐食を防止するための非ポリマー性かつ非汚損性の添加剤であり、
該腐食を防止するのに効果的な量のリン酸エステルを含み、
前記リン酸エステルは、構造式Ａ及びＢ
【化１】
0005970373.tif 000014
（ここで、Ｒ１及びＲ２は、それぞれ独立して、炭素数が１から２０の基であり、Ｘは、Ｈ、ＣＨ３又はＣ２Ｈ５であり、ｎは、１から２０である。）
で表される化合物の混合物を含む、添加剤。
【請求項２】
酸値が１ｍｇＫＯＨ／ｇから２０ｍｇＫＯＨ／ｇの範囲であり、リン含有量が０．５％から９％の範囲であり、
前記酸値は、通常のアルコール性ＫＯＨに対してサンプルを滴定して決定される、請求項１に記載の添加剤。
【請求項３】
石油化学プラントの炭化水素処理ユニットの金属性表面のナフテン酸による腐食を防止する方法であり、
前記炭化水素処理ユニットが、ナフテン酸を含む流れを処理するために使用され、
前記炭化水素処理ユニットが、蒸留カラム、ストリッパ、トレイ、ポンプ周りパイプ及び関連する装置を含み、
前記処理が、請求項１又は２に記載の添加剤を用いるものであり、
ａ．ナフテン酸を含む前記炭化水素を加熱して前記炭化水素の一部を蒸発させるステップと、
ｂ．前記炭化水素の蒸気を凝縮し、前記炭化水素処理ユニットを通過させて凝縮蒸留物を生成させるステップと、
ｃ．前記凝縮蒸留物が前記炭化水素処理ユニットに戻されるか、又は、生成物として回収される前に、前記凝縮蒸留物に１から２０００ｐｐｍの前記リン酸エステルの腐食を防止するのに効果的な量を添加して反応混合物を形成させるステップと、
ｄ．前記反応混合物を前記炭化水素処理ユニットの前記金属性表面に接触させて前記金属性表面上に保護膜を形成させて、前記金属性表面の腐食を防止するステップと、
ｅ．前記凝縮蒸留物を前記炭化水素処理ユニットに戻すか、又は、生成物として回収するステップとを含む、方法。
【請求項４】
前記流れは、原油、フィードストック、炭化水素流、及びそれらのフラクションを含む、請求項３に記載の方法。
【請求項５】
前記リン酸エステルは、前記構造式Ａ及びＢで表される化合物の混合物を含み、リン酸エステルＡと、１，２−ブチレンオキシド、エチレンオキシド、プロピレンオキシド、全ての他の１−オキシラン化合物又はそれらの組み合わせからなる群から選択されるオキシランとを反応させることにより製造されており、
前記リン酸エステルＡは、構造式Ｉ及びＩＩ
【化２】
0005970373.tif 000015
（ここで、Ｒ１及びＲ２は、それぞれ独立して、炭素数が１から２０の基である。）
で表される化合物の混合物を含み、アルコールと五酸化リンを反応させることにより製造されている、請求項３又は４に記載の方法。
【請求項６】
前記五酸化リンと前記アルコールのモル比が、１から１０モルの前記アルコールに対して１モルの前記五酸化リンである、請求項５に記載の方法。
【請求項７】
前記五酸化リンと前記アルコールのモル比が、１から７モルの前記アルコールに対して１モルの前記五酸化リンである、請求項５に記載の方法。
【請求項８】
請求項１又は２に記載の添加剤の、ナフテン酸を含む流れを処理するために使用される、石油化学プラントの炭化水素処理ユニットの金属性表面のナフテン酸による腐食を防止するための使用であり、
前記炭化水素処理ユニットが、蒸留搭、ストリッパ、トレイ、ポンプ周りのパイプ径及び関連設備を含む、使用。
【発明の詳細な説明】
【技術分野】
【０００１】
本発明は、酸性高温炭化水素中での金属腐食の防止、特に前記酸性がナフテン酸の存在から由来する場合の金属腐食の防止、特に高温酸性炭化水素中の鉄含有金属の腐食防止に関する。さらに具体的には効果的な腐食防止のための非ポリマー性かつ非汚損性添加剤及びその使用方法に関する。
【背景技術】
【０００２】
原油及びその種々の分留物の処理がナフテン酸腐食によるパイプ系及び関連設備に損傷を与えることは、当技術分野において広く知られている。これらは、原油の蒸留、抽出、輸送及び処理のために使用される装置への腐食である。一般的にいえば、ナフテン酸腐食は、処理される原油が中和値又は全酸値（ＴＡＮ）が、１グラムのサンプル中の前記酸を中和するために必要な水酸化カリウムのミリグラム数で表現して、０．２を超える値の場合に生じる。また、ナフテン酸含有炭化水素は、約２００℃及び４００℃の間の温度（約４００°Ｆ及び７５０°Ｆ）であり、流速が高く、液体が処理装置表面（例えば輸送ライン、戻り曲がり部及び流れ制限部）に衝突する。
【０００３】
ナフテン酸組成物及び原油中の硫黄成分に伴う石油精製操作での腐食問題は長年にわたって意識されてきた。かかる腐食は特に大気及び真空蒸留ユニットで温度が４００°Ｆ及び７５０°Ｆの間で深刻であった。ナフテン酸を含む原油の腐食による他のファクタには存在するナフテン酸の量、硫黄成分濃度及び前記ユニットの位置（例えば液／ガス境界）などである。
【０００４】
通常ナフテン酸とは種々の原油に存在するある範囲の有機酸の集合的名称である。他の有機酸も存在するけれど、ナフテン系原油中の酸の主なものはナフテン酸の特徴を持つ。即ち飽和環状構造である、次の式で表される。
【０００５】
【化１】
0005970373.tif 000002
ナフテン酸の分子量は大きな範囲で変化し得る。原油からのナフテン酸の大部分はガス油及び軽潤滑油で見出される。かかるナフテン酸を含む炭化水素が鉄含有金属に、特に高温で接触すると、深刻な腐食の問題が生じる。
【０００６】
ナフテン酸腐食は精製工業を長年悩ませてきた。この腐食物質は主に単環又は二環カルボン酸で、沸点が３５０から６５０°Ｆの間のものである。これらの酸は原油蒸留の際により重留分に濃縮されやすい。従って、ファーネスチューブ、輸送ライン、分留塔内部、及びカラムのフィード及び還流部分、熱交換装置、トレイ底及びコンデンサーなどの位置がナフテン酸の最初の攻撃する場所となる。さらに、高濃度にナフテン酸を含む原油ストックが処理される場合、炭素鋼又はフェライト鋼ファーネスチューブ及び塔底部に深刻な腐食が生じ得る。最近中国、インド、アフリカ及びヨーロッパなどからの原油内のナフテン酸存在による炭化水素処理ユニットでのこのタイプの腐食が増加していることが多くに関心を集めている。
【０００７】
原油は、広い範囲の分子構造を持ち、従って物理的性質を持つ炭化水素の集合体である。炭化水素混合物中に含まれるナフテン酸の物理的性質は、前記酸を含む原油の由来と同様にまた、分子量により変化する。従って、これらの酸の特徴づけ及び振る舞いはよく理解されていない。原油中の酸濃度を「定量」するために使用されるよく知られた方法は、前記原油をＫＯＨ滴定することである。原油は強塩基であるＫＯＨで終点まで滴定され、サンプル中の全酸が中和されたことを確認する。この滴定の単位はサンプル１グラム当たりのＫＯＨのミリグラム数であり、「全酸値」（ＴＡＮ）又は中和値として参照されている。これらの用語は共に本出願中では交換可能に使用されている。
【０００８】
ＴＡＮの単位が通常使用される。というのは油中の酸のモル数での酸性度又は酸含有量の通常の分析用語で計算することができないからである。石油精製業者はＴＡＮをナフテン酸腐食を予想するためのガイドラインとして用いる。例えば、多くの石油精製業者は自分たちの原油をＴＡＮ＝０．５となるようにブレンドする。というのはこの濃度ではナフテン酸腐食は生じないであろうと考えているからである。しかし、この目安はナフテン酸による腐食防止としてはうまくいっていない。
【０００９】
ナフテン酸腐食は非常に温度依存性である。この腐食が生じる温度として一般的に認められているのは、２０５℃及び４００℃（４００°Ｆと７５０°Ｆ）の間である。２５０℃未満でのこれらの酸の腐食攻撃は刊行文献には報告されていない。上限として、データが示唆するのは、約６００°Ｆから７００°Ｆで腐食速度が最大となり、その後は減少するというものである。
【００１０】
酸／油混合物の濃度及び速度がまた重要なファクタであり、ナフテン酸腐食に影響する。このことはナフテン酸腐食により影響された表面に見掛けにより明らかである。腐食様式は腐食された表面のパターン及び色変化から導ける。ある条件では金属表面は均一に薄くなる。薄くなる領域はまた濃縮された酸が容器の壁を流下する際に生じる。又は、ナフテン酸の存在下でパイプ部分又は溶接部分にピットが生じる。通常前記ピットの外側の金属は重い黒い膜でカバーされており、一方ピットの表面は明るい金属又はわずかに薄い灰色から黒色の膜がカバーしている。
【００１１】
さらに、腐食の他のパターンは侵食腐食であり、これは鋭い縁を持つ谷形状パターンが特徴である。表面は清浄に見え副生成物は見えない。金属腐食のパターンはシステム中での液体流を示すものである。というのは、表面により接触することでより多くの腐食が発生するからである。従って、腐食パターンは、生じる腐食の程度に関しての情報を提供する。又腐食がより複雑になるほど（即ち均一なピット生成から侵食腐食への複雑性の増加）、その振る舞いを引き起こすＴＡＮは低くなる。
【００１２】
腐食パターンにより与えられる情報は、ナフテン酸が腐食剤かどうか又はむしろ腐食のプロセスが硫黄による攻撃に結果なのかどうかを示す。ほとんどの原油は硫化水素を含み、従って容易に鉄硫化物膜を炭素鋼上に形成する。実験室及び現場で観察される多くの場合において、金属表面はある種の膜でカバーされている。硫化水素の存在下では、前記膜は鉄硫化物である。硫黄の存在しない条件でのいくつかの場合には、金属は鉄酸化物でカバーされる。というのは金属片上に薄膜を生じるために十分な水又は酸層間層が常に存在するからである。
【００１３】
腐食の程度を決めるために使用される試験はまた、特定の炭化水素処理ユニット内で生じる腐食のタイプを示すものである。金属片がその中に挿入され得る。それらが腐食される場合その材料は減る。この重量損はｍｇ／ｃｍ２単位で記録され得る。従って腐食速度が重量減から決定される。従って腐食速度と腐食生成物の比率（ｍｐｙ／ｍｇ／ｃｍ２）が計算される。これはまたさらに、生じている腐食プロセスのタイプを示すものであり、例えば、この比率が１０未満であれば腐食へのナフテン酸の寄与はわずかであるかほとんどないことが見出されている。しかし、前記比が１０を超える場合には、ナフテン酸が腐食プロセスに大きく寄与していることとなる。
【００１４】
硫化物化攻撃とナフテン酸により生じる腐食との区別は重要である。というのは、腐食剤に依存して対処が異なるからである。通常高温での硫黄化合物による腐食の防止は、炭化水素処理ユニットで使用される合金中のクロム含有量を増加することで対応できる。合金の範囲は、１．２５％Ｃｒから１２％Ｃｒ又はそれより多く適用され得る。不幸にも、これらの対処はナフテン酸へはほとんど効果がない。硫黄及びナフテン酸の腐食効果を相殺するためには、少なくとも２．５％モリブデンを含むオーステナイト鋼を使用しなければならない。腐食問題は高温（高温は油の精製及びクラッキングに必要な温度）でさらに悪化し、油の酸性度により主に高いレベルで原油に含まれるナフテン酸により引き起こされる。ナフテン酸は約１７５℃から４２０℃の範囲で腐食性となる。より高温ではナフテン酸は蒸気相であり、より低い温度では腐食速度がそれほど深刻ではない。ナフテン酸の腐食性は硫化物化合物（例えば硫化水素、メルカプタン、元素状硫黄、スルフィド、ジスルフィド、ポリスルフィド及びチオフェノールなど）の存在で例外的に深刻化するように見える。硫黄化合物による腐食は温度が４５０°Ｆ程度の低い温度で重要となる。メルカプタンの熱分解により硫化水素の触媒的生成が硫化物系腐食の原因とされてきた。
【００１５】
原油中の硫黄は、高温では硫化水素を生成してこの問題を悪化させる。このタイプの腐食の主な注目すべき温度範囲は、約１７５℃から約４００℃、特に約２０５℃から約４００℃の範囲である。
【００１６】
ナフテン酸腐食を制御する種々の方法には、ナフテン酸を処理される原油から除去することが含まれる。これは低酸値油を腐食性の高酸値油と混合して全体として中和値を上げるというものである。または、パイプ系及び関連装置の建設において比較的高価な耐腐食性合金を使用することが含まれる。これらの試みは一般的に有利ではない。というのはこれらは追加のプロセス及び／又は原油処理のために追加の費用を要するからである。又は、種々のアミン及びアミド系腐食防止剤が市販されているが、これらは一般的にナフテン酸腐食の高温環境では有効でないからである。ナフテン酸腐食は、通常の汚損問題、例えばエチレンクラッキングコーキングや石油系フィードストックを用いる他の炭化水素処理反応で生じるポリマー蓄積などとは容易に区別される。ナフテン酸腐食は、前記腐食性流れと接触した金属に特徴的な溝を生成する。一方コーク蓄積は一般的に、炭化、侵食及び金属粉末化などにより腐食性となる。
【００１７】
これらの対応方法は完全には満足できるものではないことから、当該工業で受け入れられている対応方法は、蒸留ユニット又はナフテン酸／硫黄腐食に暴露される部分を、高品質ステンレススチール又は高含有量のクロム又はモリブデンを含む合金などの抵抗性金属を用いて建造することである。腐食抵抗性合金を装備することは、３０４及び３１６ステンレススチールなどの合金は炭素鋼に比較して数倍の費用がかかる。しかし、そのようには建設されていないユニットでは、このタイプの腐食に対する防止処理が提供される必要がある。ナフテン酸環境に対する従来の腐食防止剤には、窒素系膜形成腐食防止剤が挙げられる。しかし、これらの腐食防止剤はナフテン酸油の高温環境下ではそれほど有効なものではない。
【００１８】
種々の従来技術において種々の腐食防止剤が知られているが、すべての具体的な腐食防止剤の効果及び有用性は適用されうる環境に依存する。従って、ある環境の下での効果又は有用性が、しばしば、他の環境下では同様には適用されないということがある。その結果、多くの種類の腐食防止剤が開発され、種々のシステムに適用されている。即ち、処理される媒体、腐食に晒される表面のタイプ、面する腐食のタイプ、及び媒体が暴露される条件などに依存する。例えばＵ．Ｓ．Ｐａｔ．Ｎｏ．３，９０９，４４７に開示される腐食防止剤は、比較的低温で酸素化水系（ウオータフラッド系、冷却塔、ドリルマッド、空気ドリル及び自動車用ラジエータシステム用）で有用である。この特許はまた、非水系及び／又は非酸素系システムで実施され得る多くの腐食防止剤が水系及び／又は酸素化系システムでは性能が劣ることを記載されている。逆もまた同様である。ある腐食防止剤が酸素化水系で有効性を示したという事実だけでは炭化水素系での有効であるということを示唆するものではない。さらに、比較的低い温度で有効であるという事実だけでは、その防止材料は高温でも有効であるとはいえない。事実、比較的低い温度で非常に有効な防止剤が石油精製で使用される１７５℃から４００℃の範囲などの温度で有効でなくなるということはよくあることである。係る温度では腐食は非常に問題となり避けることが困難となる。従って、Ｕ．Ｓ．特許Ｎｏ．３，９０９，４４７には、炭化水素流、特に高温炭化水素流などの非水系システムで効果的であるということは教示も示唆もされていない。さらにＵ．Ｓ．特許Ｎｏ．３，９０９，４４７には、ここで開示された化合物がかかる条件下でナフテン酸腐食に対して有効であるということについては何ら示されていない。
【００１９】
大気圧及び真空蒸留システムは原油を処理する際にナフテン酸腐食の対象となる。現在使用されている処理はシステム用温度での熱反応である。リン系防止剤の場合には、金属リン酸化物表面膜が形成されると考えられる。前記膜は元の鋼よりもナフテン酸腐食に対しより抵抗性である。これらの防止剤は、比較的揮発性であり、非常に狭い蒸留範囲を示す。これらは温度範囲に依存して腐食位置の上又は底から導入される。ポリスルフィド防止剤は、高度及び低度のポリスルフィド、恐らく元素状硫黄及びメルカプタンへ分解する。従って揮発性及び得られる保護につては予想できないものである。
【００２０】
石油精製でのナフテン酸腐食による問題及びこれらの問題に対する従来技術は文献に詳細に記載されている。以下代表的な文献を記載する。
【００２１】
ＫｏｓｚｍａｎのＵ．Ｓ．特許Ｎｏ．３，５３１，３９４には、リン及び／又はビスマス化合物を、石油スチームファーネスのクラッキングゾーンへ導入して前記ファーネスチューブ壁へのコーキングを防止することが記載されている。
【００２２】
ＳｈｅｌｌらのＵ．Ｓ．特許Ｎｏ．４，０２４，０４９には、石油精製耐汚損剤としての化合物を開示する。耐汚損剤として有効である一方で、このタイプの材料はこれまで上で説明されたように腐食防止剤として使用されてこなかった。この文献はチオリン酸エステル（本発明で使用されるチオリン酸エステルなど）を流入フィードへ添加することを教示する。これは前記エステル材料の不揮発性により、塔、ポンプ周りパイプ系又はさらなるプロセスステップへは蒸留されないからである。
【００２３】
ＷｅｉｎｌａｎｄのＵ．Ｓ．特許Ｎｏ．４，１０５，５４０は、エチレンクラッキングファーネスへの耐汚損剤としてリン含有化合物の導入を開示する。適用されるリン含有化合物は、モノ及びジリン酸エステル及び亜リン酸エステル化合物であり、少なくとも一つ水素をアミンとの複合体である。
【００２４】
Ｕ．Ｓ．特許Ｎｏ．４，４４３，６０９には、酸腐食防止に有効としてテトラヒドロチアゾールホスホン酸及びエステルが開示されている。かかる防止剤は、ある２，５−ジヒドロチアゾールをジアルキル亜リン酸エステルと反応させることで調製され得る。これらテトラヒドロチアゾールホスホン酸及びエステルは酸腐食防止剤として優れた性質を有するが、高温では分解する傾向があり、恐らく悪臭のする有毒な物質を発生する恐れがある。
【００２５】
リン含有化合物は原油処理のために使用される種々の触媒の機能を損なうことがまた知られている。例えば固定床ハイドロトリーター及びハイドロクラッキングユニットなどである。原油処理者はしばしば困惑される。というのは亜リン酸エステル安定化剤が使用されない場合に鉄が炭化水素中に１０から２０ｐｐｍまで蓄積し触媒を損なうからである。非リン含有防止剤は市販されているが、それらは一般的にリン含有化合物に比べて効果的ではない。
【００２６】
ＫａｐｌａｎらのＵ．Ｓ．特許Ｎｏ．４，５４２，２５３には、エチレンクラッキングファーネスでの汚損及び腐食を低減する方法であり、少なくとも１０ｐｐｍの水溶性アミン錯体化リン酸エステル、亜リン酸エステル、チオリン酸エステル又はチオ亜リン酸エステル化合物を含むフィードストックを用いる。ここでアミンは１．０よりも大きい分配係数を持つ（水溶媒及び炭化水素溶媒に同じ溶解度を持つ）。
【００２７】
ＫａｐｌａｎらのＵ．Ｓ．特許Ｎｏ．４，８４２，７１６には、リン系耐汚損化合物及び膜防止剤の１０ｐｐｍの組み合わせを用いることで汚損及び腐食を低減させる方法が開示されている。リン化合物はリン酸エステル、亜リン酸エステル、チオリン酸エステル又はチオ亜リン酸エステル化合物などである。前記膜形成防止剤はイミダゾール化合物である。
【００２８】
ＺｅｔｍｅｉｓｌらのＵ．Ｓ．特許Ｎｏ．４，９４１，９９４には、ジアルキル又はトリアルキル亜リン酸エステルを場合によりチアゾールとの組み合わせて含む、ナフテン酸腐食防止剤が開示されている。
【００２９】
Ｕ．Ｓ．  特許Ｎｏ．４，９４１，９９４には高温酸性液体炭化水素での金属腐食が、ジアルキル又はトリアルキル亜リン酸エステルを場合によりチアゾールとの組み合わせて含む、腐食防止剤により防止されることが開示されている。しかしそれにもかかわらず、原油処理で使用される種々の触媒の機能を損なう可能性のあるリン含有化合物の量を減少させつつ腐食防止能力をさらに強化したいという要求が常にあり、また同様にかかる防止剤は、より安価なより入手し易い原料から製造できるという要求が存在する。
【００３０】
ナフテン酸腐食を防止する他の方法は、原油と炭化水素処理装置との間にバリアを形成させる化学剤を用いることである。このバリア又は膜は腐食剤が金属鏡面へ到達することを防止するもので一般的には疎水性物質である。Ｇｕｓｔａｖｓｅｎ  らは，ＮＡＣＥ  Ｃｏｒｒｏｓｉｏｎ  ８９  ｍｅｅｔｉｎｇ，ａｐｅｒ  ｎｏ．  ４４９，Ａｐｒ．１７−２１，１９８９で、優れた膜形成剤を開示する。  Ｕ．Ｓ．  特許Ｎｏ．  ５，２５２，２５４には、そのような膜形成剤、スルホン化アルキル置換フェノールが開示され、ナフテン酸腐食に対し効果的であると主張している。
【００３１】
Ｐｅｔｅｒｓｅｎらの１９９３年１月２６日のＵ．Ｓ．特許Ｎｏ．５，１８２，０１３には、原油のナフテン酸腐食を防止する他の方法が開示されており、原油に効果的量のポリスルフィドを導入することである。これは、腐食防止硫黄種類物の他の例である。腐食の原因としての硫化物化については上に詳細に記載されている。このプロセスはよくは理解されていないが、硫黄は少量では効果的な耐腐食剤であり、十分高濃度では腐食発生剤となる、ということが決定されている。
【００３２】
有機ポリスルフィド（Ｂａｂａｉａｎ−Ｋｉｂａｌａ，Ｕ．Ｓ．特許Ｎｏ．５，５５２，０８５），有機亜リン酸エステル（Ｚｅｔｌｍｅｉｓｌ，Ｕ．Ｓ．特許  Ｎｏ．４，９４１，９９４）及びリン酸エステル／亜リン酸エステル（Ｂａｂａｉａｎ−Ｋｉｂａｌａ，Ｕ．Ｓ．Ｐａｔ．Ｎｏ．５，６３０，９６４）は、ナフテン酸腐食に対して炭化水素含有相で効果的であると主張されてきた。しかしこれらの高い油溶解性はリン含有化合物の蒸留側流汚染の可能性を引き起こす。ＵＳ  特許５，６３０，９６４から、未処理リン酸エステルは腐食防止に効果的でないことが分かる（前記特許の表１及び２から）。この特許では、効果的な腐食防止は、ポリスルフィド及び未処理のリン酸エステルとの組み合わせの化合物で達成され得る。
【００３３】
リン酸は主に水溶性相で使用され、リン酸エステル／鉄錯体膜を腐食防止又は他の応用のために鋼表面に形成する（Ｃｏｓｌｅｔｔ，英国特許８，６６７，Ｕ．Ｓ．Ｐａｔ．Ｎｏｓ．３，１３２，９７５，３，４６０，９８９及び１，８７２，０９１）。高温で非水環境でのリン酸の使用はまた、汚損防止の目的で報告されている（Ｕ．Ｓ．特許Ｎｏ．３，１４５，８８６）。
【発明の概要】
【発明が解決しようとする課題】
【００３４】
酸性原油の腐食を安価に防止するための革新的方法の開発が継続して望まれている。これは最近の精製が低利益であること、さらにヨーロッパ、中国、アフリカ及びインドなどからの酸性原油がより利用されるようになってきていることから特にそうである。本発明はこの要求に応じるものである。
【００３５】
以上のように、効果的な高温ナフテン酸腐食防止剤を提供するための非汚損性かつ低酸性である他の添加化合物であり、従来技術の化合物の欠点を解消するものに対する要求が存在する。
【課題を解決するための手段】
【００３６】
本発明は、高温ナフテン酸腐食防止のために効果的な、新規非ポリマー性かつ非汚損性添加剤を提供する。前記添加剤は有効量の腐食防止量の第二のリン酸エステルを含み、前記第二のリン酸エステルが、第一のリン酸エステルと、ブチレンオキシド、エチレンオキシド、プロピレンオキシド又は全ての他のオキシラン化合物又はそれらの組み合わせから選択されるオキシラン化合物、特にブチレンオキシドであって、次の構造Ａ又はＢを含む前記第二のリン酸エステルを生成することができるオキシラン化合物とを反応させて得られ、
【００３７】
【化３】
0005970373.tif 000003
ここでＲ１及びＲ２はそれぞれ独立して、炭素数１から２０を持つ基であり、Ｒ１及びＲ２はお互いに同じであってよく又は異なっていてもよく、ＸはＨ、ＣＨ３又はＣ２Ｈ５であり；ｎは１から２０であり、前記第一のリン酸エステルが構造Ｉ又はＩＩをもち、
【００３８】
【化４】
0005970373.tif 000004
ここで、Ｒ１及びＲ２はそれぞれ独立して炭素数１から２０を持つ基であり、Ｒ１及びＲ２はお互いに同じであってよく又は異なっていてもよく、前記第一のリン酸エステルがアルコールと五酸化リンとの反応により得られる。
従って、１つの側面で本発明はナフテン酸腐食を防止するための非ポリマー性かつ非汚損性の効果的添加剤を提供するものであり、前記添加剤は：オキシド化リン酸エステルの効果的腐食防止量を含み、前記オキシド化リン酸エステルが、第一のリン酸エステルと、ブチレンオキシド、エチレンオキシド、プリピレンオキシド、全ての他のオキシラン化合物又はそれらの組み合わせを含む群から選択されるオキシラン、との反応により、構造Ａ及びＢを持つ前記オキキド化リン酸エステルを生成させ、
【化５】
0005970373.tif 000005
（ここで、Ｒ１及びＲ２はそれぞれ独立して、炭素数１から２０を持つ基であり、Ｒ１及びＲ２はお互いに同じであってよく又は異なっていてもよく、ＸはＨ、ＣＨ３又はＣ２Ｈ５であり；ｎは１から２０である）、前記リン酸エステルが、構造Ｉ及びＩＩの化合物の混合物を少なくとも含み、
【化６】
0005970373.tif 000006
（ここで、Ｒ１及びＲ２はそれぞれ独立して炭素数１から２０を持つ基であり、Ｒ１及びＲ２はお互いに同じであってよく又は異なっていてもよい）、ここで、前記リン酸エステルがアルコールと五酸化リンとの反応により得られる反応混合物である、効果的添加剤である。
第２の側面では、本発明は石油化学プラントの炭化水素処理の金属製表面のナフテン酸腐食防止の方法を提供するものであり、前記方法は、前記炭化水素処理がナフテン酸を含む流の処理のためであり、前記処理ユニットが蒸留カラム、ストリッパ、トレイ、ポンプ周りパイプ及び関連する装置を含み、かつ前記処理が請求項１乃至４のいずれか一項に記載の前記オキシド化リン酸エステルを用いるものであり、次のステップ：
ａ．  ナフテン酸を含む前記炭化水素を加熱して前記炭化水素の一部を蒸発させる；
ｂ．  前記炭化水素蒸気を凝縮し、前記炭化水素処理ユニットを通過させて凝縮蒸留物を生成させ；
ｃ．  前記凝縮蒸留物が前記炭化水素処理ユニットに戻されるか又は生成物として回収される前に、前記蒸留物に１から２０００ｐｐｍの請求項１乃至４のいずれか一項に記載の前記オキシド化リン酸エステルを腐食防止効果的量を添加して反応混合物を形成させ；
ｄ．  前記反応混合物を前記炭化水素処理ユニットの前記金属性表面に接触させて前記表面上に保護膜を形成させて、前記表面を腐食に対して防止し；及び
ｅ．  前記凝縮蒸留物を前記炭化水素処理ユニットに戻すか、又は生成物として回収することを含む、方法である。
第３の側面では、本発明は、本発明のオキシド化リン酸エステル添加剤又は本発明の石油化学プラントの炭化水素処理の金属製表面のナフテン酸腐食防止の方法で製造された前記オキシド化リン酸エステル添加剤の、ナフテン酸を含む流れを処理するために使用される、石油化学プラントの炭化水素処理ユニットの金属表面のナフテン酸腐食を防止するための使用であり、前記処理ユニットが蒸留搭、ストリッパ、トレイ、ポンプ周りのパイプ径及び関連設備を含む、使用である。
【発明を実施するための形態】
【００３９】
本発明は高温ナフテン酸腐食を防止するための防止剤として使用される次の反応化合物を用いる。この反応化合物は、アルコールと五酸化リンとの反応、さらに、ブチレンオキシド、エチレンオキシド及びプロピレンオキシドから選択されるオキシラン化合物及び他のかかる化合物と反応させて得られるものである。
【００４０】
Ｐ２Ｏ５とアルコールとの比率は好ましくは１モルのＰ２Ｏ５について１から１０モルのアルコールであり、好ましくはＰ２Ｏ５１モルについて１から７モルのアルコールである。
【００４１】
驚くべきことに次のことが本発明の発明者により発見された。即ち、ブチレンオキシドなどのオキシランとリン酸エステルとの反応物は低リン含有量であり、低酸性度でありかつ非汚損性であること、さらに非処理のリン酸エステルと比べてナフテン酸腐食の効果的かつ改良された制御を与えるということである。
【００４２】
前記新規な添加剤は２つの基本的なステップで製造される。
１．アルコールと五酸化リンとを反応させる（得られる反応物は市販されている従来技術であるナフテン酸腐食防止剤で使われている添加剤である）。この反応は種々のモル比のアルコールと五酸化リンとの反応により実施され得る。得られる反応物はリン酸エステルである。この反応物は非常に酸性である。
２．ステップ１で得られた反応化合物はさらに、ブチレンオキシドなどのオキシラン化合物と反応させる。又はエチレンオキシド又はプロピレンオキシド又は全てのオキシラン化合物が使用され得る。このステップ２で得られる反応化合物がブチレンオキシド処理リン酸エステルである。
【００４３】
リン酸エステルの合成の際に、アルコールと五酸化リンが使用され、得られる化合物はモノ−、ジ−及びトリ−リン酸エステルを含む混合物であり、及び他の多くのリン含有化合物が形成されるということは、留意すべきである。モノ−及びジ−リン酸エステルの通常の構造Ｉ及びＩＩそれぞれが以下に示される。
【００４４】
【化７】
0005970373.tif 000007
ここで、Ｒ１及びＲ２はそれぞれ独立して、１から２０の炭素数を持つ基から選択され、Ｒ１及びＲ２は同じであってもよく又は異なっていてもよい。
【００４５】
この混合物は主にモノ−及びジ−リン酸エステルと他のリン化合物からなり、これは酸性物であり、ブチレンオキシド、エチレンオキシド及びプロピレンオキシドなどのオキシランと反応してリン酸エステルを生成することが予想される。オキシドとモノ−及びジ−リン酸エステルとの反応で予測できる通常の構造は以下示されるＡ及びＢである。
【００４６】
【化５】
0005970373.tif 000008
ここでＲ１およびＲ２はそれぞれ独立して、１から２０の炭素数を持つ基から選択され、Ｒ１及びＲ２は同じであっても異なっていてもよく、ＸはＨ、ＣＨ３又はＣ２Ｈ５であり、ｎは１から２０の間である。
【００４７】
留意すべきことは、上記のステップは、対応する実施例を参照してより理解され得るということである。
【００４８】
本発明は、ナフテン酸を含む原油などの炭化水素及びその分留物を処理する処理装置の金属表面の腐食を防止する方法に関する。本発明は、蒸留ユニットなどの処理装置内で原油を処理する際に使用される以下の方法ステップにつき最も簡単な形で詳細に説明する。類似のステップは異なる処理ユニットでも使用され得る。例えばポンプ周りのパイプ系、熱交換装置及びかかる他の処理ユニットである。
【００４９】
この方法ステップは以下説明される：
ａ）ナフテン酸を含む炭化水素を加熱し炭化水素の一部を蒸発させる：
ｂ）前記炭化水素蒸気を蒸留塔へ上昇させる；
ｃ）前記蒸気を蒸留塔を通じて凝縮させて蒸留物を生成する：
ｄ）前記蒸留物に、例えば１から２０００ｐｐｍのブチレンオキシド処理リン酸エステル（これが本発明で必要な添加剤である）を添加する；
ｅ）ステップｄ）の添加剤を含む蒸留物を蒸留ユニットの実質的に全ての金属表面に接触させ、該表面に保護膜を形成させ、それにより該表面が腐食対して防止される。
【００５０】
蒸留カラム、トレイ、ポンプ周りパイプ系及び関連する装置をナフテン酸腐食から防止するために処理することが有利である。というのは、蒸留炭化水素流からの凝縮蒸気は２００℃、好ましくは４００℃を超える温度で金属性装置と接触するからである。添加剤は通常凝縮物へ添加されることから、該凝集物が前記カラムを通過して蒸留容器に流れ落ちる際に、かかる濃縮凝縮物は蒸留カラム、充填物、トレイ、ポンプ周りパイプ系及び関連する装置の金属性表面に、接触することができるからである。該凝集物はまた生成物として回収されてもよい。本発明の腐食防止剤は得られた回収生成物中に残る。
【００５１】
商業的な実施においては、本発明の添加剤は、ドロートレイ及びカラム充填物での腐食を制御するためにリターン蒸留物へ添加されてもよく、一方該蒸留ドロートレイ下の塔充填物及びトレイを保護するために該ドロートレイの直ぐ下のスプレー油リターンへ第二の導入が添加されてもよい。本発明の添加剤が添加される場所はそれほど重要ではなく、後に該蒸留容器へ戻るか、又は蒸留カラム、トレイ、ポンプ周りのパイプ系及び関連する装置へ接触する蒸留物へ添加されればよい。
【００５２】
本発明の添加剤の高温ナフテン酸腐食の防止を達成するための使用方法は、以下実施例及び表を参考にして説明される。
【００５３】
実施例１
オイルバスで３０℃で維持した清浄な四ツ口丸底フラスコに、７３３．５ｇの２−エチル−ヘキサノールを入れ、窒素ガスパージを開始した。全量２６６．５ｇの五酸化リンを６回に分けて該フラスコへ加えた。五酸化リンを加えた後に発熱して反応混合物の温度が９９℃に上昇した。この温度を４時間維持した。
【００５４】
反応混合物を３０〜３５℃に冷却し、ろ過し、酸値を分析し、さらに誘導結合プラズマ（ＩＣＰ）法によりリン含有量を分析した。酸値は２８０〜３３０ｍｇＫＯＨ／ｇの範囲であることが見出された。代表的な酸値は３０８ｍｇ／ｇであった。リン含有量は１０〜１２％の範囲であった。代表的なリン含有量は１１．６５％であった。実施例１で得られた反応混合物は、ナフテン酸腐食防止剤としての従来技術の添加剤である。実施例１の結果は表１に与えられている。
【００５５】
実施例２
オイルバスで３０℃で維持した清浄な四ツ口丸底フラスコに、２００ｇの実施例１の反応混合物を入れた。この反応混合物に１５０ｇのブチレンオキシドをゆっくりと添加した。発熱が起こり、１５０ｇのブチレンオキシドの全量が添加されるまで温度を４０℃に維持した。途中で得られた化学混合物を取り出し酸値を分析した。酸値が１０ｍｇＫＯＨ／ｇになるまで反応を継続した。
【００５６】
得られた反応混合物はその後６０℃に加熱され、この温度で２時間維持された。
【００５７】
反応混合物を３０〜３５℃に冷却し、ろ過し、酸値を分析し、さらにＩＣＰによりリン含有量を分析した。
【００５８】
酸値は１０ｍｇＫＯＨ／ｇ未満であることが見出された。代表的な酸値は１ｍｇ／ｇであった。リン含有量は５〜７％の範囲であった。代表的なリン含有量は６．５３％であった。実施例２の結果は表１に与えられている。
【００５９】
実施例３
オイルバスで３０℃で維持した清浄な四ツ口丸底フラスコに、４８６ｇの２−エチル−ヘキサノールを入れ、窒素ガスパージを開始した。全量２６５ｇの五酸化リンを６回に分けて該フラスコへ加えた。五酸化リンを加えた後に発熱して反応混合物の温度が９９℃に上昇した。この温度を４時間維持した。
【００６０】
反応混合物を３０℃に冷却し、ろ過し、酸値を分析し、さらにＩＣＰによりリン含有量を分析した。
【００６１】
酸値は３２０〜３５０ｍｇＫＯＨ／ｇの範囲であることが見出された。代表的な酸値は３３１ｍｇ／ｇであった。リン含有量は１４〜１６％の範囲であった。代表的なリン含有量は１５．４０８％であった。実施例３で得られた反応混合物は、ナフテン酸腐食防止剤としての従来技術の添加剤である。実施例３の結果は表１に与えられている。
【００６２】
実施例４
オイルバスで３０℃で維持した清浄な四ツ口丸底フラスコに、１００ｇの実施例３の反応混合物を入れた。この反応混合物に８８ｇのブチレンオキシドをゆっくりと添加した。発熱が起こり、８８ｇのブチレンオキシドの全量が添加されるまで温度を４０℃に維持した。途中で得られた化学混合物を取り出し酸値を分析した。酸値が１０ｍｇＫＯＨ／ｇになるまで反応を継続した。
【００６３】
得られた反応混合物を６０℃に加熱し、この温度を２時間維持した。
【００６４】
反応混合物を３０℃に冷却し、ろ過し、酸値を分析し、さらにＩＣＰによりリン含有量を分析した。
【００６５】
酸値は１０ｍｇＫＯＨ／ｇ未満であることが見出された。代表的な酸値は６．８ｍｇ／ｇであった。リン含有量は７〜９％の範囲であった。代表的なリン含有量は８．１９％であった。実施例４の結果は表１に与えられている。
【００６６】
実施例５
高温ナフテン酸腐食試験
この実験では、実施例１から４で調製された添加剤の、高温ナフテン酸含有油中での鋼片への腐食防止効果を、種々の量で試験した。本発明化合物の２９０℃でのナフテン酸腐食の防止の効果を、重量減片の浸漬試験を用いて評価した。使用された本発明化合物の異なる投与量は表１に示されている。
【００６７】
静的試験が添加剤を使用しないで実施された。この試験はブランク試験結果を与えた。
【００６８】
反応装置は、水コンデンサ、Ｎ２パージチューブ、温度計を入れた温度計ポケット及び攪拌器を備えた１リットル四ツ口丸底フラスコであった。沸点２９０℃を超える分留分のパラフィン炭化水素油（Ｄ−１３０）６００ｇ（約７５０ｍｌ）を前記フラスコに入れた。Ｎ２ガスパージを１００ｃｃ／分の流速で開始した。温度を１００℃へ昇温し、温度を３０分間維持した。
【００６９】
異なる実験で、実施例１から４の添加剤をナフテン酸腐食防止効果を試験するために用いた。添加剤を添加後反応混合物を１５分間１００℃で攪拌した。攪拌器を除き、反応混合物を２９０℃へ昇温した。その中に重量減鋼片ＣＳ１０１０（寸法、７６ｍｍｘ１３ｍｍｘ１．６ｍｍ）を浸漬した。この条件で１〜１．５時間維持した後、３１ｇのナフテン酸（市販グレード、酸値２３０ｍｇＫＯＦＨ／ｇ）を反応混合物に添加した。反応混合物の１ｇを酸値測定のサンプルとして取り、約１１．７であることが分かった。この条件を４時間維持した。この手順後、金属片を取り出し、過剰の油をリンスして除き、かつ過剰の腐食生成物を金属表面から除いた。その後金属片を秤量し、腐食速度を、ミリ／年（ＭＰＹ）として計算した。
【００７０】
腐食防止効果の計算
腐食防止効果の計算に使用した方法は以下に与えられている。この計算では、添加剤による腐食防止効果は、ブランク片での重量減（添加剤なし）と添加剤による重量減を比較するものである。
腐食防止効果＝（（添加剤なしでのブランク片の重量減）−（添加剤ありでのブランク片の重量減））ｘ１００／（添加剤なしでのブランク片の重量減）
計算値は表１の該当欄に記載されている。
【００７１】
高温ナフテン酸腐食動的試験：
動的試験は、温度制御されたオートクレーブ中で回転手段を用いて、鋼片を用いて実施した。重量減片浸漬動的試験は、本発明化合物についての、動的条件下で２６０℃でのナフテン酸腐食防止の効果を評価するために使用された。この例では、実施例１から４により調製された添加剤の５０％又は１００％の添加剤につき種々の量で試験された。添加剤なしで鋼片の動的試験を実施し、これをブランク試験データとした。
【００７２】
動的試験には次の試験装置を用いた：
１．温度制御オートクレーブ、
２．寸法７６ｍｍｘ１３ｍｍｘ１．６ｍｍの秤量済み鋼ＣＳ１０１０重量減片、
３．該片の攪拌手段。
【００７３】
材料：
１．中和値を約１２ｍｇ／ＫＯＨ／ｇとするようにナフテン酸を外部添加した。
２．蒸気空間への窒素ガス。
【００７４】
２つの秤量済み鋼片をオートクレーブの回転手段に挟んで止めた。動的試験は約２６０℃で約６時間実施された。試験後金属片を取り出し、過剰の油をリンスして除き、かつ過剰の腐食生成物を金属表面から除いた。その後金属片を秤量し、腐食速度を、ミリ／年として計算した。動的試験の結果は表２に示されている。
【００７５】
【表１】
0005970373.tif 000009
【００７６】
【表２】
0005970373.tif 000010
【００７７】
実施例７
腐食防止添加剤の汚損傾向
本発明及び従来技術添加剤の汚損傾向を、それぞれの添加剤の油中１％を２時間２９０℃に加熱して決定した。沈殿生成を観察しその結果を表３にまとめた。
【００７８】
【表３】
0005970373.tif 000011
【００７９】
実験結果の詳細な議論：
以下、実施例１から６で記載された表１から３に示される実験結果についての詳細な議論が本発明の添加剤化合物の、高温ナフテン酸腐食防止において高い効果を示すことを説明する。本発明の発明者は驚くべきことに、本発明の添加剤化合物の活性成分を、従来技術の添加剤化合物に比べて低減された量で投与した場合でも高い腐食防止効果が得られることが見出された。
【００８０】
表１に与えられている実験結果の詳細な議論
実施例１及び３において、従来技術の添加剤が添加剤化合物の活性投与量１００ｐｐｍ使用されたそれぞれの場合に典型的にはリン含有量がそれぞれ１１．６５及び１５．４０８であり、パーセント腐食防止効果はそれぞれ８６．４及び９１．２であった。同じサンプルで、上記の同じリン含有量を持つそれぞれの場合の添加剤の活性投与量５０ｐｐｍに低減された場合には、対応するパーセント腐食防止効果はそれぞれ４７．４及び５０．４であった。
【００８１】
従来技術添加剤の上記効果についての上記結果を比較して、実施例２及び４から、本発明の添加剤がナフテン酸腐食防止のために使用されて、より高い腐食防止効果がより少なき投与量で得られ、また以下示されるようにより少ないリン含有量を与える、ことが分かる。
【００８２】
実施例２では、より少ないリン含有量６．５３を与えると共に本発明の添加剤化合物の活性投与量７５ｐｐｍ及び５０ｐｐｍをそれぞれ使用する場合、共通の防止の対応するパーセント効果はそれぞれ９５．８及び８５．８であった。
【００８３】
実施例４では、より高いリン含有量８．１９を与えると共に本発明の添加剤化合物の活性投与量５０ｐｐｍ及び２５ｐｐｍをそれぞれ使用する場合、共通の防止の対応するパーセント効果はそれぞれ９２．７及び６８．７であった。
【００８４】
表２で与えられる実験結果の詳細な議論
実施例１及び３において、従来技術の添加剤が添加剤化合物の活性投与量５００ｐｐｍ使用されたそれぞれの場合に典型的にはリン含有量がそれぞれ１１．６５及び１５．４０８であり、パーセント腐食防止効果はそれぞれ８６．４及び９１．２であった。同じサンプルで、上記の同じリン含有量を持つそれぞれの場合の添加剤の活性投与量５０ｐｐｍに低減された場合には、対応するパーセント腐食防止効果はそれぞれ７６．１及び８３．２であった。
【００８５】
通常リン含有量１１．６％の、５００ｐｐｍの活性投与量ブチルリン酸エステルの従来技術添加剤を用いることにより、腐食防止パーセント効果はほんの１１．７％に過ぎないことが分かる。
【００８６】
同様に、通常リン含有量７％の、５００ｐｐｍの活性投与量トリス２−エチルヘキシルリン酸エステルの従来技術添加剤を用いることにより、腐食防止パーセント効果はほんの５％に過ぎないことが分かる。
【００８７】
従来技術添加剤の上記効果についての上記結果を比較して、実施例２及び４から、本発明の添加剤がナフテン酸腐食防止のために同じ活性投与量５００ｐｐｍ使用されて、より高い腐食防止効果がそれぞれ９２．８％及び９６．７％で得られ、また通常リン含有量それぞれが６．５３％及び８．１９％であることが分かる。
【００８８】
通常リン含有量パーセントが８．１９を与えると共に、本発明の添加剤化合物のより少ない投与量２５０ｐｐｍを用いた場合でさえ実施例４の方法を用いることで、対応する腐食防止のパーセント効果が９１．５％となる。
【００８９】
表３で与えられる実験結果の詳細な議論
表３によれば、実施例２及び４から、本発明の添加剤化合物は非常に僅かな個体を生成することが明らかとなり、又実施例１及び３の場合、従来技術添加剤化合物の使用は重質沈殿物を生成し、装置の大きな汚損を生じることが明らかとなる。トリブチルリン酸エステルの従来技術添加剤の使用もまた完全に溶液が濁る。
【００９０】
これらの全ての詳細な議論は、明らかに次の事実を示している。即ち、従来技術添加剤と比較して、本発明の添加剤化合物は低リン含有量パーセント（及び従って低酸値）でありかつより少い添加剤投与量であることから、より優れた腐食防止効果を与えるという事実である。本発明の添加剤化合物はまた、非常に僅かな量の個体のみ生成することから非汚損性でもある。
【００９１】
本発明の顕著な性質についての議論
このように、腐食防止に使用される本発明の添加剤化合物は従来技術に比較して以下の重要な顕著な特徴を持つ。
１）広範な実験により、本発明の発明者は驚くべきことに次のことを見出した。即ち、本発明者により使用される添加剤化合物は表１，２に示されるように高温腐食防止に効果的である、ということである。
２）本発明の添加剤化合物の他の特徴は、従来技術の添加剤化合物（例えば従来技術のリン酸エステル）に比較して、非常に低い酸値を持つということである。従来技術のリン酸エステルは低温度でも分解してリン酸を生成する傾向があり、これはさらに炭化水素流に沿って流れ、蒸留カラムの充填物などの装置の金属表面と反応して個体の鉄リン酸塩を生成する、ことが知られていれている。この固体は装置の孔を塞ぎ従って蒸留カラムの汚損を引き起こす（表３を参照）。本発明の添加剤化合物はこの欠陥がない。
３）本発明の化合物は非常に腐食防止において効果的であり、従来技術化合物に比較してずっと低投与量でさえ効果的である。
４）腐食防止効果は、本発明の添加剤により、低リン含有量（従来技術添加剤と比較して）で達成できる。これは非常に有利である。というのはリンは、さらに下流で使用される触媒に性能を損なうからである。
５）本発明の化合物は表３で説明されるように、汚損性は極端に少ない。
６）本発明の添加剤は、トリブチルリン酸エステル、トリス２−エチルヘキシルリン酸エステルなどのトリアルキルリン酸エステルなどの従来技術添加剤と比較してより高い効果を与えることから、より優れた性能であることが示される。
７）本発明の化合物は、従来技術添加剤と比較して低コスト腐食防止添加剤である。
【００９２】
本発明の防止剤の効果はナフテン酸含有原油のために試験されたけれども、本発明の防止剤はまたナフテン酸及び硫黄化合物を含む原油についても適当である。
【００９３】
上記から本発明は次の事項を含むことが理解されるべきである。
【００９４】
事項１：  ナフテン酸腐食を防止するための効果的な非ポリマー性かつ非汚損性添加剤であり、オキシド化リン酸エステルの効果的腐食防止量を含み、前記オキシド化リン酸エステルが、第一のリン酸エステルと、ブチレンオキシド、エチレンオキシド、プリピレンオキシド又は全ての他のオキシラン化合物及びそれらの組み合わせとの反応により、構造Ａ又はＢを持つ前記オキソドリン酸エステルの構造A及び構造Bの混合物を生成する。
【００９５】
：
【化８】
0005970373.tif 000012
ここでＲ１及びＲ２はそれぞれ独立して、炭素数１から２０を持つ基であり、Ｒ１及びＲ２はお互いに同じであってよく又は異なっていてもよく、ＸはＨ、ＣＨ３又はＣ２Ｈ５であり；ｎは１から２０であり、前記リン酸エステルが構造Ｉ又はＩＩをもつ化合物の混合物であり、
【００９６】
【化９】
0005970373.tif 000013
ここで、Ｒ１及びＲ２はそれぞれ独立して炭素数１から２０を持つ基であり、Ｒ１及びＲ２はお互いに同じであってよく又は異なっていてもよく、前記リン酸エステルがアルコールと五酸化リンとの反応混合物により得られる。
【００９７】
事項２：事項１に記載の効果的添加剤であり、前記効果的添加剤が酸値が、通常のアルコール性ＫＯＨに対してサンプルを滴定して決定される１ｍｇＫＯＨ／ｇから２０ｍｇＫＯＨ／ｇの範囲であり、リン含有量が前記効果的添加剤の０．５％から９％の範囲で変動し得る、効果的添加剤。
【００９９】
事項３：事項１又は２に記載の効果的添加剤であり、前記五酸化リンと前記アルコールとのモル比が、１から１０モルの前記アルコールに対して１モルの五酸化リン、及び１から７モルの前記アルコールに対して１モルの五酸化リンであるように、使用される、効果的添加剤。
【０１００】
事項４：事項１乃至３のいずれかに記載の効果的添加剤であり、前記添加剤の活性投与量が１から２０００ｐｐｍである、効果的添加剤。
【０１０１】
事項５：石油化学プラントの炭化水素処理の金属製表面のナフテン酸腐食防止の方法であり、前記炭化水素処理がナフテン酸を含む流の処理のためであり、前記処理ユニットが蒸留カラム、ストリッパ、トレイ、ポンプ周りパイプ及び関連する装置を含み、かつ前記処理が事項１乃至４のいずれかの前記オキシド化リン酸エステルを用いるものであり、次のステップを含む：
ａ．  ナフテン酸を含む前記炭化水素を加熱して前記炭化水素の一部を蒸発させる；
ｂ．  前記炭化水素蒸気を凝縮し、前記炭化水素処理ユニットを通過させて凝縮蒸留物を生成させ；
ｃ．  前記凝縮蒸留物が前記炭化水素処理ユニットに戻されるか又は生成物として回収される前に、前記蒸留物に１から２０００ｐｐｍの事項１乃至４のいずれかの前記オキシド化リン酸エステルを腐食防止効果的量を添加して反応混合物を形成させ；
ｄ．  前記反応混合物を前記炭化水素処理ユニットの前記金属性表面に接触させて前記表面上に保護膜を形成させて、前記表面を腐食に対して防止し；及び
ｅ．  前記凝縮蒸留物を前記炭化水素処理ユニットに戻すか、又は生成物として回収する。
【０１０２】
事項６：事項５に記載の処理であり、前記流が原油、フィードストック、炭化水素流及びそれらのフラクションを含む、処理。
事項７：事項１乃至４のいずれかに記載のオキシド化リン酸エステル添加剤又は事項５又は６のいずれかに記載の石油化学プラントの炭化水素処理の金属製表面のナフテン酸腐食防止の方法で製造された前記オキシド化リン酸エステル添加剤の、ナフテン酸を含む流れを処理するために使用される、石油化学プラントの炭化水素処理ユニットの金属表面のナフテン酸腐食を防止するための使用であり、前記処理ユニットが蒸留搭、ストリッパ、トレイ、ポンプ周りのパイプ径及び関連設備を含む使用。
【０１０３】
本発明はいくつかの好ましい実施態様を参照して記載されてきたが、本発明はこれらの好ましい実施態様に限定されることを意味しない。記載された好ましい実施態様の変更もまた、本発明の本質から離れることなく可能である。しかしながら上記処理及び組成物は例示目的のみであり、本発明の新規な特徴は本発明の範囲から離れることなく他の形においても取り込まれることができる。